【事件の表示】
　特許第３３７４８７０号「オキシメチレン共重合体樹脂組成物の製造方法」の請求項１に係る特許に対する特許異議の申立てについて、次のとおり決定する。
【結　論】
　特許第３３７４８７０号の請求項１に係る特許を取り消す。
【理　由】
　［１］手続の経緯
　
　本件特許第３３７４８７０号は、出願日が平成６年１月６日であって、平成１４年１１月２９日に特許権の設定登録がなされ、東レ株式会社（以下「申立人」という。）より特許異議の申立てがなされ、取消理由を通知したところ特許異議意見書が提出されたものである。
　
　［２］本件発明
　
　本件の請求項１に係る発明（以下「本件発明」という。）は、特許明細書の記載からみて、特許請求の範囲の請求項１に記載された次のとおりのものと認める。
「オキシメチレン共重合体を安定化するに際して、オキシメチレン共重合体１００重量部に対して、
（Ａ）立体障害性フェノール０．０１〜５重量部と
（Ｂ）アミン置換トリアジン化合物０．０１〜７重量部と（Ｃ）アルカリ金属またはアルカリ土類金属の水酸化物または、無機酸塩、または、アルコキシドからなる群で示される金属含有化合物の少なくとも一種を０．００１〜５重量部と
（Ｄ）炭素数１０〜３６の脂肪族のアルカリ金属、または、アルカリ土類金属塩０．００１〜５重量部と
（Ｅ）炭素数２〜１０を有する多価アルコールと炭素数１０〜３２を有する高級脂肪酸とから誘導される多価アルコールの脂肪酸エステルの一種以上０．０１〜５．０重量部および／または（Ｆ）炭素数１０以上の長鎖を有する高級脂肪酸アミドの一種以上０．０１〜５．０重量部を、
配合してなるオキシメチレン共重合体樹脂混合物を、該共重合体の融点温度からその１００℃高い温度までの温度範囲で、ベント口を有する押出機等の連続溶融混練り装置を用いて減圧下にベント口より脱ガスをおこないながら溶融安定化処理を行うことを特徴とする、カラー顔料に対する改良された熱安定性を有する該共重合体樹脂組成物の製造方法。」
　そして、本件発明におけるオキシメチレン共重合体とは、本件特許明細書の段落【０００９】に「本発明においてオキシメチレン共重合体とは、オキシメチレン主鎖中に０．４〜４０モル％好ましくは、０．４〜１０モル％のオキシアルキレン単位を含む共重合体を言う。」と定義されたとおりのものと認める。
　
　［３］取消理由の概要
　
　当審が通知した取消理由の概要は、本件発明は、本件特許の出願前に頒布された刊行物１（特開平５−１７５４７号公報：申立人が提出した甲第２号証）、刊行物２（特公昭６２−５８３８７号公報）、刊行物３（特開平４−６３８５７号公報）、及び、刊行物４（特開平５−１５６１１８号公報：申立人が提出した甲第３号証）に記載された発明に基づいて、その出願前にその発明の属する分野における通常の知識を有する者が、容易に発明をすることができたものであるから、本件の請求項１に係る特許は、特許法第２９条第２項の規定に違反してされたものであるというものである。
　
　［４］刊行物１の記載事項
　
　刊行物１には、以下の記載事項がある。
　記載事項ａ：「【請求項１】　トリオキサンと環状エーテルとの混合物を・・・から選ばれる少なくとも一種の重合触媒の存在下で重合させてオキシメチレン単位と他のオキシアルキレン単位を含むオキシメチレンコポリマを製造するに際して、重合終了後に下記一般式・・・で表わされる三価の有機リン化合物を添加して重合触媒を失活させた後、安定剤と共に水を添加し、さらにアルカリ金属塩類またはアルカリ土類金属塩類の少なくとも一種を添加し、１００℃〜２６０℃の温度範囲で加熱することを特徴とするオキシメチレンコポリマの製造方法。
【請求項２】　安定剤としてヒンダードフェノール化合物を使用してなる請求項１記載のオキシメチレンコポリマの製造方法。」（特許請求の範囲の請求項１、２）
　記載事項ｂ：「【産業上の利用分野】本発明はトリオキサンと環状エーテルとを触媒の存在下で重合させてオキシメチレンコポリマを製造するに際して、重合終了後に三価の有機リン化合物を添加して触媒を失活した後、安定剤と共に水を添加し、さらにアルカリ金属塩類あるいはアルカリ土類金属塩類を添加して加熱することにより熱安定性と機械物性に優れ、また溶融成形時の臭気の少ないオキシメチレンコポリマを製造する方法に関するものである。」（段落【０００１】）
　記載事項ｃ：「本発明で使用される環状エーテルの中で好ましい化合物としてはエチレンオキシド、プロピレンオキシド、１，３−ジオキソラン、１，３−ジオキサン、１，３−ジオキセパン、１，３，６−トリオキソカン、エピクロルヒドリン、フェニルグリシジルエーテルなどが挙げられるが、特に、エチレンオキシド、１，３−ジオキソラン、１，３−ジオキセパンが好ましい。共重合量は通常、オキシメチレン単位に対して、０．１〜１０モル％、好ましくは０．２〜６モル％の範囲であり、少なすぎると得られたポリマの熱安定性が低く、また、多すぎると機械的強度や成形性が悪くなるので好ましくない。」（段落【００１１】）
　記載事項ｄ：「【００２４】本発明で用いるアルカリ金属塩類あるいはアルカリ土類金属塩類としては、アルカリ金属またはアルカリ土類金属の水酸化物、炭酸塩、重炭酸塩、リン酸塩、ホウ酸塩、ケイ酸塩などの無機弱酸塩、・・・脂肪酸塩などの有機酸塩、メトキシド、エトキシド、ｎ−ブトキシド、ｓｅｃ−ブトキシド、ｔｅｒｔ−ブトキシドなどのアルコキシド、・・・などが挙げられるが、なかでも水酸化物、炭酸塩、・・・、脂肪酸塩が好ましく用いられる。・・・
【００２６】具体的には水酸化カルシウム、水酸化マグネシウム、炭酸ナトリウム、・・・、ステアリン酸カルシウム、１２−ヒドロキシステアリン酸カルシウム等が特に好ましい。
【００２７】本発明においては、上述したようなアルカリ金属塩類、アルカリ土類金属塩類の一種以上を添加する。添加量は通常、オキシメチレンコポリマ１００重量部に対して０．００１〜５重量部であり、０．００５〜２重量部が好ましい。少なすぎると、オキシメチレンコポリマの熱安定性の改良効果が小さく、また多すぎると、ブリード現象を示したり、機械的物性を低下させるので好ましくない。」（段落【００２４】〜【００２７】）
　記載事項ｅ：「本発明で使用する安定剤としては、ヒンダードフェノール系酸化防止剤が好ましく、具体的には、・・・などが挙げられる。この中で・・・が特に好ましい。添加量はオキシメチレンコポリマ１００重量部に対して通常、０．００１〜５重量部、好ましくは０．０１〜３重量部である。少なすぎると、オキシメチレンコポリマの熱安定性の改良効果が小さく、また多すぎるとブリード現象がみられるので好ましくない。
【００２８】また、本発明のオキシメチレンコポリマには他の熱安定剤を添加・配合すると熱安定性がより一層向上する場合がある。そのような化合物としては、・・・、トリアジン誘導体、・・・が挙げられ、具体的には、メラミン、・・・等が好ましい。これらの熱安定剤の添加量はオキシメチレンコポリマ１００重量部に対して通常、０．００１〜５重量部、好ましくは０．０１〜３重量部である。少なすぎると添加効果が現われず、また、多すぎるとブリード現象がみられるので好ましくない。」（段落【００２７】〜【００２８】）
　記載事項ｆ：「本発明の組成物には本発明の効果を損なわない範囲で・・・のような充填剤、・・・のような補強剤、着色剤（顔料、染料）、・・・、エチレンビスステアロアミド、・・・のような離型剤、カーボンブラックのような導電剤、・・・などの添加剤を任意に含有させることができる。」（段落【００２９】）
　記載事項ｇ：「【００４０】・オキシメチレン粗ポリマ（ＰＯＭ−１）の製造
２軸の押出機型重合機・・・にトリオキサン（２２．５ｋｇ／ｈ）、１，３−ジオキソラン（７００ｇ／ｈ）、またトリオキサンに対して・・・をそれぞれ供給し、連続重合を行なった。・・・。重合体は白色微粉末として２２．３ｋｇ／ｈで得られた。
【００４１】実施例１〜１１，比較例１、２
オキシメチレン粗ポリマ（ＰＯＭ−１）５ｋｇに対して、各種の三価の有機リン化合物を表１に示した割合で添加し、ヘンシェルミキサー中で１０分間撹拌して触媒失活を行った。これに安定剤と共に水、さらに各種のアルカリ金属塩またはアルカリ土類金属塩を添加し、池貝鉄工所製ベント付２軸４５ｍｍφ押出機を用いて温度２２０℃、ベント部の真空度１０ｍｍ　ｔｏｒｒで溶融押出混練した。」（段落【００４０】〜【００４１】）
　記載事項ｈ：「【発明の効果】本発明による製造法を使用することにより、熱安定性及び機械物性に優れ、成形時の臭気の少ないオキシメチレンコポリマを製造することができる。」（段落【００５１】）
　
　［５］取消理由に対する判断
　
　刊行物１の記載事項ａの請求項１には、トリオキサンと環状エーテルとの混合物から得られたオキシメチレンコポリマに安定剤と共に水を添加し、さらに、アルカリ金属塩類またはアルカリ土類金属塩類の少なくとも一種を添加し、１００℃〜２６０℃の温度範囲で加熱することを特徴とするオキシメチレンコポリマの製造方法が記載され、記載事項ｂ、ｈから、該方法がオキシメチレンコポリマを熱安定化する方法であり、得られたオキシメチレンコポリマが改良された熱安定性を有することが理解できる。また、上記安定剤として、記載事項ａの請求項２には、ヒンダードフェノール化合物が記載され、記載事項ｅの段落【００２７】には、その使用量がオキシメチレンコポリマ１００重量部に対し通常０．００１〜５重量部であることが記載されている。上記アルカリ金属塩類またはアルカリ土類金属塩類の例示として、記載事項ｄの段落【００２４】には、アルカリ金属またはアルカリ土類金属の水酸化物、炭酸塩、重炭酸塩、リン酸塩、ホウ酸塩、ケイ酸塩などの無機弱酸塩、脂肪酸塩などの有機酸塩、メトキシド、エトキシド、ｎ−ブトキシド、ｓｅｃ−ブトキシド、ｔｅｒｔ−ブトキシドなどのアルコキシドが挙げられ、その具体例として、段落【００２６】には、水酸化カルシウム、水酸化マグネシウム、炭酸ナトリウム、ステアリン酸カルシウム、１２−ヒドロキシステアリン酸カルシウムが記載され、その使用量として、記載事項ｄの段落【００２７】にはオキシメチレンコポリマ１００重量部に対し０．００１〜５重量部であることが記載されている。さらに記載事項ｅの段落【００２８】には、ヒンダードフェノール系酸化防止剤（刊行物１の請求項２でいうヒンダードフェノール化合物）以外の熱安定剤（以下「他の熱安定剤」という。）の配合が記載され、他の熱安定剤としてメラミンが記載され、他の安定剤の添加量として、オキシメチレンコポリマ１００重量部に対し通常０．００１〜５重量部であることが記載されている。記載事項ｄの段落【００４１】には「ベント付２軸４５ｍｍφ押出機を用いて温度２２０℃、ベント部の真空度１０ｍｍ　ｔｏｒｒで溶融押出混練した。」と記載されているから、上記加熱（刊行物１の請求項１に記載された加熱）の為に押出機を用いることが記載され、また、ベント部の真空度を１０ｍｍ　ｔｏｒｒにしたことは、ベント口より脱ガスが行われたことを意味していると認められる。また、刊行物１の請求項１に記載された方法により最終的に得られたオキシメチレンコポリマは、安定剤等との組成物を構成していると認められる。
　以上の点からみて、刊行物１には「オキシメチレンコポリマにコポリマ１００重量部に対し０．００１〜５重量部のヒンダードフェノール化合物と、０．００１〜５重量部の他の熱安定剤を添加し、さらに、オキシメチレンコポリマ１００重量部に対し０．００１〜５重量部のアルカリ金属塩類またはアルカリ土類金属塩類の少なくとも一種を添加し、ベント口を有する押出機を用いて減圧下にベント口より脱ガスを行いながら溶融安定化処理を行う改良された熱安定性を有するオキシメチレンコポリマ組成物の製造方法」の発明（以下「刊行物１の発明」という。）が記載されていると認められる。
　本件発明と刊行物１の発明を対比する。
　後者におけるオキシメチレンコポリマは、トリオキサンと環状エーテルを原料とし、該環状エーテルは刊行物１の記載事項ｃからみてエチレンオキシド等であって、その共重合量はオキシメチレン単位に対して、０．１〜１０モル％、好ましくは０．２〜６モル％の範囲であるから、これは、前者の「オキシメチレン共重合体」に相当する。また、後者の「ヒンダードフェノール化合物」は、前者の「立体障害性フェノール」（以下「本件（Ａ）成分」という。）に相当し、後者の「アルカリ金属塩類またはアルカリ土類金属塩類」は、刊行物１の記載事項ｄに示された例示化合物からみて、本件発明の「アルカリ金属またはアルカリ土類金属の水酸化物または、無機酸塩、または、アルコキシドからなる群で示される金属含有化合物」（以下「本件（Ｃ）成分」という。）と「炭素数１０〜３６の脂肪族のアルカリ金属、または、アルカリ土類金属塩」（以下「本件（Ｄ）成分」という。）に相当する。（以下、「アミン置換トリアジン化合物」を「本件（Ｂ）成分」といい、「炭素数２〜１０を有する多価アルコールと炭素数１０〜３２を有する高級脂肪酸とから誘導される多価アルコールの脂肪酸エステル」を「本件（Ｅ）成分」といい、「炭素数１０以上の長鎖を有する高級脂肪酸アミド」を「本件（Ｆ）成分」という。）
　前者の本件（Ａ）成分の使用量は後者の「ヒンダードフェノール化合物」の使用量と重複し、該重複範囲（０．０１〜５重量部）において一致している。
　そうすると、両者は「オキシメチレン共重合体を安定化するに際して、オキシメチレン共重合体１００重量部に対して、本件（Ａ）成分０．０１〜５重量部と、アルカリ金属塩類またはアルカリ土類金属塩類と、他の配合成分を配合してなるオキシメチレン共重合体樹脂混合物を、ベント口を有する押出機の連続溶融混練り装置を用いて減圧下にベント口より脱ガスをおこないながら溶融安定化処理を行う改良された熱安定性を有する該共重合体樹脂組成物の製造方法」の発明である点で一致し、以下のａ〜ｄの点で相違がある。
ａ：アルカリ金属塩類またはアルカリ土類金属塩類とその配合量が、前者では「本件（Ｃ）成分０．００１〜５重量部と、本件（Ｄ）成分０．００１〜５重量部」であるのに対し、後者では、本件（Ｃ）成分や本件（Ｄ）成分等が合計量で０．００１〜５重量部である点。
ｂ：他の配合成分とその配合量が、前者では「本件（Ｂ）成分０．０１〜７重量部と、本件（Ｅ）および／または本件（Ｆ）成分０．０１〜５重量部」であるのに対し、後者では「他の熱安定剤０．００１〜５重量部」である点。
ｃ：前者では、溶融安定化処理をオキシメチレン共重合体の融点温度からその１００℃高い温度までの温度範囲で行うのに対して、後者の温度範囲はオキシメチレン共重合体の融点温度との関係で定められていない点。
ｄ：改良された熱安定性が、前者ではカラー顔料に対する熱安定であるのに対して、後者では「カラー顔料に対する」との特定がなされていない点。
　そこで、これらの相違点について検討する。
　（１）相違点ａについて
　刊行物１の発明は、アルカリ金属塩類またはアルカリ土類金属塩類の少なくとも一種を使用するものであるから、その例示化合物である本件（Ｃ）成分と本件（Ｄ）成分を併用すること、また、それらの使用量をその合計量が０．００１〜５重量部となるべく適宜の値（例えば本件（Ｃ）成分１重量部、本件（Ｄ）成分１重量部等）に定めることは容易である。
　したがって、相違点ａに係る構成は容易に採用できるものと認める。
　（２）相違点ｂについて
　イ．本件（Ｂ）成分について
　刊行物１の記載事項ｅの段落【００２８】には「他の熱安定剤」の１例として、メラミンが記載されており、これは本件（Ｂ）成分に相当する。
　刊行物２の特許請求の範囲の第１項には、
「オキシメチレン共重合体１００重量部に
（１）一般式（Ａ）　（式省略）
で示されるアミン置換トリアジン類の少くとも一種０．０１〜７重量部と、
〔（式中の基の定義省略）〕
（２）一般式（Ｂ）　（式省略）
で示される立体障害性フエノール類の少くとも一種０．０５〜５重量部と、
〔（式中の基の定義省略）〕
（３）ナトリウムもしくはカリウムであるアルカリ金属またはマグネシウム、カルシウムもしくはバリウムであるアルカリ土類金属の水酸化物、無機酸塩、カルボン酸塩またはアルコキシドからなる群で示される金属含有化合物（Ｃ）の少くとも一種０．００４〜５重量部
とを配合してなる安定化されたオキシメチレン共重合体組成物。」と記載されている。さらに、刊行物２の第３頁第５欄第１４〜２０行に「本発明者らは、このような従来公知のオキシメチレン共重合体組成物成形材の欠点を改善することを意図して、極めて高い熱安定性を有するオキシメチレン共重合体組成物を提供するべく鋭意検討を行なつた結果、次のごとき三元系の安定剤を配合することによつて所期の目的が達成されることを見出し、本発明を完成した。」との記載され、第４頁第７欄第４〜９行に「本発明のオキシメチレン共重合体組成物は、従来の同種の組成物に見られた欠陥を悉く解消した極めて高性能の成形材を提供するのであり、かかる性能は、前述の三元系の安定剤の相乗作用によつてはじめてもたらされたものである。」と記載されているから、一般式（Ａ）で示されるアミン置換トリアジン類は、一般式（Ｂ）で示される立体障害性フエノール類及び金属含有化合物（Ｃ）と併用されることで、これら安定剤の相乗作用に基づく優れた熱安定化効果を奏することが理解できる。そして、一般式（Ａ）で示されるアミン置換トリアジン類は本件（Ｂ）成分に相当し、一般式（Ｂ）で示される立体障害性フエノール類は本件（Ａ）成分に相当し、金属含有化合物（Ｃ）は本件（Ｃ）成分に相当している。そうすると、本件（Ａ）成分と本件（Ｃ）成分を用いる発明において、本件（Ｂ）成分をさらに熱安定剤として用いれば、特に優れた熱安定効果を奏することが理解できる。一方、刊行物１の発明では本件（Ａ）成分が使用されており、本件（Ｃ）成分も「アルカリ金属塩類またはアルカリ土類金属塩類」の一例として使用されており、刊行物１の発明で本件（Ｃ）成分を使用することの容易性は、上記（１）に示したとおりである。
　してみれば、刊行物１の発明において「他の熱安定剤」として本件（Ｂ）成分を採用することは容易であり、そのことにより特に優れた熱安定効果が得られることも予測することができる。
　ロ．本件（Ｅ）成分について
　刊行物３の特許請求の範囲には
「オキシメチレン共重合体１００重量部に、
○１炭素数２〜１０を有する多価アルコールと炭素数２２〜３２を有する高級脂肪酸とから誘導される多価アルコール脂肪酸エステルの一種以上を０．０１〜２．０重量部と、
○２炭素数１２〜３５の脂肪酸のアルカリ土類金属塩の一種以上を０．０１〜３．０重量部
とを配合してなる安定化されたオキシメチレン共重合体組成物」（原文の丸数字の１を○１で、丸数字の２を○２で代替する。）と記載され、刊行物３の第２頁左下欄第２〜１８行の記載から、上記○１成分、○２成分がそれぞれ補い合う関係にある熱安定剤であることが理解できる。そして、○１成分は本件（Ｅ）成分に相当し、○２成分は本件（Ｄ）成分に相当するから、本件（Ｅ）成分は本件（Ｄ）成分と併用されることが望ましい熱安定剤であることがわかる。
　刊行物４の特許請求の範囲の請求項１には
「（Ａ）（ａ）９９．８５　〜８５．０重量％のトリオキサンと、
（ｂ）コモノマーとして０．１　〜１０重量％の環状エーテル及び／又は環状ホルマール、及び
（ｃ）０．０５〜５重量％のジグリシジル化合物
を重合させて得られるポリアセタール共重合体　１００重量部に
（Ｂ）窒素含有化合物、脂肪酸エステル化合物及びアルカリ金属若しくはアルカリ土類金属の水酸化物、無機酸塩若しくはカルボン酸塩よりなる金属含有化合物から選ばれた一種もしくは二種以上の化合物０．０１〜５重量部及び
（Ｃ）ヒンダードフェノール系化合物０．０１〜５重量部
を配合した、メルトインデックスが０．０１〜５．０　のポリアセタール樹脂組成物を成形してなる切削加工用ポリアセタール成形体。」と記載され、刊行物４の第５頁第７欄下から第２行〜同第８欄第１２行に「本発明組成物における化合物（Ｂ）の配合量は、（Ａ）ポリアセタール共重合体１００　重量部に対し、・・・の範囲で選ばれる。この配合量が０．０１重量部未満では熱安定性の改善効果が十分に発揮されないし、５重量部を越えると・・・ので好ましくない。かかる（Ｂ）成分は、ヒンダードフェノール系化合物（Ｃ）と併用してポリアセタール共重合体に配合されることにより、ポリアセタール共重合体の分解を抑え、又、分解発生したホルムアルデヒドを捕捉する効果を示すため、成形時の分解ガスの発生が極力抑えられ、熱分解等による黒状物の発生も少なくなるものと推測される。」と記載されているから、化合物（Ｂ）が、ヒンダードフェノール系化合物（Ｃ）と併用された場合に、ポリアセタール共重合体の熱安定剤として作用することが理解できる。そして、化合物（Ｂ）として脂肪酸エステル化合物が記載されており、該脂肪酸エステル化合物は、刊行物４の段落【００１９】の「本発明において用いられる脂肪酸エステル化合物とは１２〜３２の炭素原子を含有する少なくとも一種の飽和又は不飽和脂肪酸とグリセロール、ジグリセロール、ペンタエリトリット、ソルビタン、エチレングリコール等の多価アルコールとから誘導されたものである。」との記載からみて、本件（Ｅ）成分に相当する。ヒンダードフェノール系化合物（Ｃ）は、本件（Ａ）成分に相当する。つまり、刊行物４には、本件（Ｅ）成分が本件（Ａ）成分と併用された場合に、ポリアセタール共重合体の熱安定剤として作用することが記載されている。刊行物４におけるポリアセタール共重合体は、０．０５から５重量％のジグリシジル化合物を共重合している点で、刊行物１の発明におけるオキシメチレンコポリマと相違すると認められるが、該ジグリシジル化合物の共重合は機械加工特性改良の為（刊行物４の段落【００１３】を参照）であり、該共重合のなされていないポリアセタール共重合体（オキシメチレンコポリマと同義）と同様の熱安定剤に対する感受性を有していることが予測できる。してみれば、本件（Ａ）成分を使用する刊行物１の発明において、本件（Ｅ）成分が熱安定剤として機能することは、刊行物４の記載から予測できるものと認められる。
　以上の点からみて、刊行物１の発明における「他の熱安定剤」として本件（Ｅ）成分を使用することは容易である。
　ハ．本件（Ｆ）成分について
　刊行物３の特許請求の範囲の記載は上記ロ．に示したとおりであり、○１成分は本件（Ｅ）成分に相当し、○２成分は本件（Ｄ）成分に相当するから、刊行物３には、オキシメチレン共重合体に本件（Ｅ）成分と本件（Ｄ）成分を配合してなる安定化されたオキシメチレン共重合体組成物が記載されている。さらに、刊行物３の第３頁左下欄第１１〜１４行には「安定化助剤として、ホルムアルデヒド補足剤、及び抗酸化剤を併用すると成形時の熱安定性、及び成形時の長期熱安定性等の面でよりすぐれた性質を示すようになるので好ましい。」と記載され、ホルムアルデヒド補足剤としてアミド化合物が例示されている（第３頁左下欄第１５〜１９行を参照。）。ところで、本件（Ｆ）成分は、アミド化合物の下位概念化合物として周知であるから、刊行物３は、本件（Ｆ）成分がオキシメチレン共重合体の熱分解によって発生するホルムアルデヒドを補足すること（ホルムアルデヒドがオキシメチレン共重合体の熱分解によって発生する点は、刊行物３の第２頁右上欄第４〜１０行を参照。）を示唆するものであり、また、抗酸化剤と併用された場合に熱安定剤として機能することも示唆している。ところで、刊行物１の記載事項ｅに「本発明で使用する安定剤としては、ヒンダードフェノール系酸化防止剤が好ましく」と記載されていることから、刊行物１の発明における本件（Ａ）成分が酸化防止剤であることは明らかである。
　してみれば、本件（Ａ）成分を使用する刊行物１の発明において、「他の熱安定剤」として本件（Ｆ）成分を使用することは容易なものと認められる。
　さらに、刊行物１の段落【００２９】には、本件（Ｆ）成分の一種であるエチレンビスステアロアミドを離型剤として配合することが記載されているから、刊行物１の発明においてエチレンビスステアロアミド（本件（Ｆ）成分）を配合することは容易であり、その場合にエチレンビスステアロアミドがホルムアルデヒドを補足し、熱安定剤として機能することは、上記刊行物３の記載から予測できるものと認められる。
　ニ．まとめ
　以上のとおり、本件（Ｂ）成分、本件（Ｅ）成分、本件（Ｆ）成分は、いずれも刊行物１の発明において「他の熱安定剤」として配合することができるものであり、また、複数種類の熱安定剤を併用することは、刊行物１〜４に記載されているように常套手段であるから、刊行物１の発明において、（Ｂ）成分と（Ｅ）成分および／または（Ｆ）成分を使用することは容易なものと認められる。
　それらの配合量は、刊行物１の「他の熱安定剤」の配合量（０．００１〜５重量部）や刊行物２〜４に記載された配合量を参考として実験により容易に定めうるものと認められる。
　したがって、相違点ｂに係る構成を採用することは容易である。
　特許権者は、本件（Ｅ）成分および／または本件（Ｆ）成分の配合について、本件（Ａ）成分〜本件（Ｄ）成分を配合したものに比べ、さらに本件（Ｅ）成分および／または本件（Ｆ）成分を配合したものが相乗効果により、熱安定性が格段に優れている旨の主張をし、その根拠として、実施例７〜１２、比較例５〜７の試験結果を示している（試験結果のまとめは、特許異議意見書第３頁の表を参照。）。この試験結果は、本件（Ａ）成分〜本件（Ｄ）成分を配合した比較例５〜７に比べ、さらに本件（Ｅ）成分または本件（Ｆ）成分を追加配合した実施例７〜１２が滞留安定性とホルマリン発生量において優れていることを示しているが、本件（Ｅ）成分や本件（Ｆ）成分が熱安定剤として機能することは上記のとおりであり、熱安定剤を追加配合すれば熱安定化効果が高まることは当然予測できることにすぎないから、ここに示された効果は格別のものとは認められない。なお、本件特許明細書には「本件（Ａ）成分〜本件（Ｄ）成分」と「本件（Ｅ）成分および／または本件（Ｆ）成分」の併用により「相乗」効果が得られるということは記載されていないし、上記試験結果は相乗効果を立証するものではないから、相乗効果の主張は、本件特許明細書の記載に基づかない主張であって採用できない。
　（３）相違点ｃについて
　刊行物１の発明では溶融安定化処理が行われているが、溶融のためにオキシメチレン共重合体の融点温度以上の温度が必要であることは当然であり、また、温度が高すぎれば樹脂が劣化することは技術常識であるから、オキシメチレン共重合体の加熱温度をオキシメチレン共重合体の融点温度以上とし、また、熱劣化を考慮してその上限を定めることは容易である。
　したがって、相違点ｃに係る構成を採用することは容易である。
　（４）以上のとおり、相違点ａ〜ｃに係る構成は容易に採用でき、また、相違点ａ〜ｃに係る構成を共に採用することも容易である。
　（５）相違点ｄについて
　上記（４）のように構成した場合に、最終産物である改良された熱安定性を有する共重合体樹脂組成物がカラー顔料に対する改良された熱安定性を有すること（「最終的に得られたオキシメチレン共重合体組成物とカラー顔料の組成物」の熱安定性が、「原料オキシメチレン共重合体とカラー顔料の組成物」の熱安定性よりも優れていることを意味していると認められる。）は当然予測できることであり、実際にそうであるか否かは測定すれば判定できることである。
　ゆえに、相違点ｄに係る特定を行うことは容易である。
　したがって、本件発明は、刊行物１〜４に記載された発明に基づいて、当業者が容易に発明をすることができたものと認める。
　
　［６］まとめ
　
　以上のとおりであるから、本件発明は、特許法第２９条第２項の規定により特許を受けることができない。
　したがって、本件発明についての特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１７年６月２８日（２００５．６．２８）